(57)【要約】【課題】  固相のインキに対して受容性を有するインキ受容層を備え、撓ませたり伸縮させたりすることが容易な記録用受容シートを提供する。【解決手段】  インキ受容層にキャラクタや絵柄を印刷又は転写するにあたって、固相のインキ層を備えた転写材に接触させた状態で該転写材を選択的に加熱するタイプの記録用受容シート１０を構成するにあたって、オレフィン系樹脂で形成された弾性率６００ＭＰａ以下の基材１上に上記のインキ受容層５を設けることにより、上記課題を解決した。【選択図】      図１      
2006015560.tif 000002
【特許請求の範囲】
【請求項１】
基材と、該基材上に形成されたインキ受容層とを有し、固相のインキ層を備えた転写材に前記インキ受容層を接触させた状態で前記転写材を選択的に加熱することによって前記インキ受容層にキャラクタや絵柄を印刷又は転写することができる記録用受容シートであって、
前記基材が弾性率６００ＭＰａ以下のオレフィン系樹脂で形成されていることを特徴とする記録用受容シート。
【請求項２】
前記インキ受容層が変性ポリエステル系樹脂と滑剤とを含み、前記変性ポリエステル系樹脂のガラス転移点が５０〜８０℃の範囲内にあり、該変性ポリエステル系樹脂に対する前記滑剤の割合が７〜２０質量％の範囲内にあることを特徴とする請求項１に記載の記録用受容シート。
【請求項３】
前記基材の裏面に粘着剤層が設けられ、該粘着剤層の外表面に離型シートが接合されていることを特徴とする請求項１又は２に記載の記録用受容シート。
【発明の詳細な説明】
【技術分野】
【０００１】
本発明は記録用受容シートに関し、更に詳しくは、固相のインキ層を備えた転写材に接触させつつ該転写材を選択的に加熱することによって、前記インキ受容層に文字や図形（以下、文字及び図形を「キャラクタ」と総称する。）あるいは絵柄を印刷又は転写することができる記録用受容シートに関する。
【背景技術】
【０００２】
今日では、識別、広告、装飾、宣伝等のためのキャラクタや絵柄を印刷したシートが、種々の用途の容器、文具、筐体、車輌、建造物等の表面に貼付されている。
【０００３】
このようなシート（以下、「貼着シート」という。）は、例えば、片面に粘着剤層が形成されていると共にこの粘着剤層が離型シートによって覆われている記録用受容シートを用意し、この記録用受容シートに所望のキャラクタや絵柄を印刷してから離型シートを剥離して、被着体上に貼付される。
【０００４】
上記の記録用受容シートとしては、紙製の基材を有し、この基材にキャラクタや絵柄を直接印刷するタイプのものも知られているが、耐水性や機械的強度等が高い貼着シートを得るという観点から、今日では、フィルム状又はシート状の樹脂製基材を用いたものが多用されている。樹脂製基材を用いた記録用受容シートでは、樹脂製基材における厚さ方向の一方に面にインキ受容層又は感熱記録層が形成されおり、キャラクタや絵柄は、例えばプリンタによってインキ受容層又は感熱記録層に印刷ないし転写される。樹脂製基材を用いた記録用受容シートにおいても、樹脂製基材の厚さ方向の他方の面には、被着体に容易に貼付することができるように、粘着剤層及び当該粘着剤層を覆う離型シートが一般に設けられている。
【０００５】
インキ受容層を備えた記録用受容シートは、感熱記録層を備えた記録用受容シートに比べて、キャラクタや絵柄の変色が長期に亘って抑制される貼着シートを作製し易いという利点を有しており、液相のインキ（水性や油性のインキ）に対する受容性が高いインキ受容層を備えたものと、固相のインキ（熱転写リボンや昇華転写リボン等で使用されているインキ）に対する受容性が高いものとに大別することができる。このうち、固相のインキに対する受容性が高いインキ受容層を備えた記録用受容シートは、比較的簡単な構造のプリンタによりキャラクタや絵柄を印刷ないし転写することができ、かつ、プリンタの小型化も容易であることから、家庭や職場等で識別ラベルや内容表示ラベルを作製するための材料としても用いられている。
【０００６】
固相のインキに対する受容性が高いインキ受容層を備えた記録用受容シートとして、例えば特許文献１には、アスペクト比が２〜１０００である微細な突起を３次元方向に有すると共に平均粒子径が０．１〜１０μｍである微粒子顔料をインキ受容層（受像層）中に含有させた記録用受容シート（熱転写記録用受像シート）が記載されている。
【０００７】
また、特許文献２には、特定の物性を有するポリオレフィン合成樹脂フィルム、すなわち、白色度が９０％以上で、表面の中心線平均粗さが０．３〜０．５５μｍで、３２ｋｇ／ｃｍ２ の応力に対する圧縮率が１５〜３０％の範囲内のポリオレフィン合成樹脂フィルムに０．２〜２０μｍの肉厚のインキ受容層（画像受容層）が設けられた記録用受容シート（熱転写記録用画像受像シート）が記載されている。
【０００８】
特許文献３には、固形分の総量１００重量部に対してガラス転移点５０〜１１０℃の熱可塑性樹脂を７０〜９５重量部、滑剤を５〜２０重量部含有するインキ受容層（熱転写受容層）が基体表面に設けられた記録用受容シート（被情報記録媒体）が記載されている。
【０００９】
特許文献４には、石油樹脂又はテルペン樹脂を３〜６０重量部含有する熱可塑性樹脂フィルムの表面にインキ受容層（熱転写受容層）が形成された記録用受容シート（感熱転写画像記録シート）が記載されている。
【００１０】
そして、特許文献５には、石油樹脂の含有量が３〜６０重量％である熱可塑性樹脂フィルムに石油樹脂の含有量が３重量％未満の熱可塑性樹脂フィルムを積層して支持体とし、この支持体上にインキ受容層（熱転写画像受容層）を形成した記録用受容シート（感熱転写画像記録シート）が記載されている。
【特許文献１】特許第２５３５３７１号公報（特許請求の範囲参照）
【特許文献２】特許第２５５５３４２号公報（特許請求の範囲参照）
【特許文献３】特許第２９４０６７３号公報（特許請求の範囲参照）
【特許文献４】特許第３２６２８３７号公報（特許請求の範囲参照）
【特許文献５】特許第３３４４４３３号公報（特許請求の範囲参照）
【発明の開示】
【発明が解決しようとする課題】
【００１１】
しかしながら、インキ受容層を有する従来の貼着シートでは、表面が曲面となっている被着体や表面に湾曲部を有する被着体に貼付する際に、所望形状に変形させ難いことが多々ある。
【００１２】
本発明は、このような事情に鑑みてなされたものであって、その目的は、固相のインキに対して受容性を有するインキ受容層を備え、撓ませたり伸縮させたりすることが容易な記録用受容シートを提供することにある。
【課題を解決するための手段】
【００１３】
上記の目的を達成する本発明の記録用受容シートは、基材と、該基材上に形成されたインキ受容層とを有し、固相のインキ層を備えた転写材に前記インキ受容層を接触させた状態で前記転写材を選択的に加熱することによって前記インキ受容層にキャラクタや絵柄を印刷又は転写することができる記録用受容シートであって、前記基材が弾性率６００ＭＰａ以下のオレフィン系樹脂で形成されていることを特徴とする（以下、この記録用受容シートを「記録用受容シートＩ」ということがある。）。
【００１４】
本発明の記録用受容シートＩによれば、基材の弾性率が６００ＭＰａ以下であるので、撓ませたり伸縮させたりすることが容易な記録用受容シートを得易くなる。
【００１５】
本発明の記録用受容シートＩにおいては、前記インキ受容層が変性ポリエステル系樹脂と滑剤とを含み、前記変性ポリエステル系樹脂のガラス転移点が５０〜８０℃の範囲内にあり、該変性ポリエステル系樹脂に対する前記滑剤の割合が７〜２０質量％の範囲内にある（以下、この記録用受容シートを「記録用受容シートII」ということがある。）こと、とすることができる。
【００１６】
この発明の記録用受容シートIIでは、インキ受容層が上記の材料からなるので、例えば熱転写リボンを利用したプリンタを用いて所望のキャラクタや絵柄をインキ受容層に印刷することが可能になる。また、低温環境下でも所望のキャラクタや絵柄をインキ受容層に良好に印刷することが容易になり、かつ、保管中や搬送中の粘りつき（タッキング）を防止することも容易になる。したがって、この記録用受容シートIIによれば、例えば家庭や職場等で識別ラベルや内容表示ラベルを作製するのに好適な記録用受容シートであって、撓ませたり伸縮させたりすることが容易な記録用受容シートを得易くなると共に、信頼性の高い記録用受容シートを得易くなる。
【００１７】
本発明の記録用受容シートＩ又はIIにおいては、前記基材の裏面に粘着剤層が設けられ、該粘着剤層の外表面に離型シートが接合されていることが好ましい（以下、この記録用受容シートを「記録用受容シートIII」 ということがある。）。ここで、本明細書でいう「基材の裏面」とは、基材における厚さ方向の面のうちで、インキ受容層が設けられている側の面とは反対側の面を意味する。また、「粘着剤層の外表面」とは、粘着剤層における厚さ方向の面のうちで、基材の裏面側の面とは反対側の面を意味する。
【００１８】
本発明の記録用受容シートIII によれば、この印刷シートIII が上記の粘着剤層及び離型シートを有しているので、インキ受容層に所望のキャラクタや絵柄を印刷して貼着シートを得た後、この貼着シートを所望の被着体に貼付することが容易になる。
【発明の効果】
【００１９】
本発明の記録用受容シートによれば、固相のインキに対して受容性を有するインキ受容層を備え、撓ませたり伸縮させたりすることが容易なものを得易くなるので、インキ受容層に所望のキャラクタや絵柄を印刷することによって作製される貼着シートの用途を拡大することが可能になる。
【発明を実施するための最良の形態】
【００２０】
以下、本発明の記録用受容シートについて、図面を適宜参照して詳述する。
【００２１】
図１は、本発明の記録用受容シートの基本構造を概略的に示す断面図である。図示の記録用受容シート１０は、基材１と、基材１上に設けられたインキ受容層５とを必須の構成部材とするものである。以下、これら必須の構成部材（以下、「必須部材」という。）について図１及び後掲の図２を参照して説明し、次いで、任意の構成部材（以下、「任意部材」という。）についても図面を適宜参照して説明する。
【００２２】
Ｉ．必須部材；
（１）基材；
基材１は、弾性率が６００ＭＰａ以下のオレフィン系樹脂によって形成されたフィルム状物又はシート状物であり、この基材１は柔軟性に富む。このため、記録用受容シート１０は撓ませたり伸縮させたりし易い。基材１の弾性率が６００ＭＰａを超えると記録用受容シート１０を変形させ難くなり、この記録用受容シートを用いて作製された貼着シートでは、表面が曲面となっている被着体や表面に湾曲部を有する被着体に貼付する際に皺がよったり、被着体に貼付した後に局所的に剥がれて浮きあがったりし易くなる。
【００２３】
撓ませたり伸縮させたりし易い貼着シートの材料として好適な記録用受容シート１０を得るという観点からは、基材１の弾性率を３５０ＭＰａ以下とすることが更に好ましい。基材１の弾性率の下限値は、基材１の作製時の取り扱い易さ等を考慮して決定される。この下限値は、基材１の材料にもよるが、通常２００ＭＰａ程度である。弾性率が２００ＭＰａ未満の基材は、カレンダーロール機等を用いて分出（シーティング）して作製する際に、切れたり変形したりしてしまうことがある。
【００２４】
なお、ここでの弾性率は、ＪＩＳ−Ｋ７１１３のプラスチックの引張試験方法により測定された値を意味する。具体的には、２号形試験片の形状に加工した基材１について、２５℃、引張速度５０ｍｍ／ｍｉｎ、つかみ具間距離８０ｍｍの条件の下に引張試験を行って測定されたデータをもとに算出される値である。
【００２５】
基材１の材料であるオレフィン系樹脂の具体例としては、例えば、ポリエチレン、ポリプロピレン、ポリブテン、エチレン‐プロピレン共重合体、エチレン−プロピレン−ブテン共重合体、エチレン−ビニルアルコール共重合体、及びオレフィン系熱可塑性エラストマー等が挙げられる。これらのオレフィン系樹脂は、上述の弾性率を得ることができれば１種を単独で用いてもよいし、複数種を混合して用いてもよい。複数種を混合して用いると、基材１の弾性率を調整し易くなる。
【００２６】
弾性率が６００ＭＰａ以下の基材１を形成するという観点からは、その材料としてオレフィン系熱可塑性エラストマーを用いることが特に好ましい。このオレフィン系熱可塑性エラストマーとしては、結晶質オレフィン系樹脂からなるハードセグメントと、非晶質オレフィン系樹脂からなるソフトセグメントとの混合物を用いることができ、その具体例としては、例えば、（Ａ）特開平５−７７３７１号公報に記載されているオレフィン系熱可塑性エラストマー、（Ｂ）特開平７−３１６３５８号公報に記載されているオレフィン系熱可塑性エラストマー、（Ｃ）特公平６−２３２７８号公報に記載されているオレフィン系熱可塑性エラストマー、等が挙げられる。また、（Ｄ）結晶質オレフィン系樹脂からなるハードセグメントと、部分的に架橋したオレフィン系エラストマー（ゴム）からなるソフトセグメントとの混合物であるオレフィン系熱可塑性エラストマーを用いることもできる。上記（Ｄ）のオレフィン系熱可塑性エラストマーの具体例としては、（Ｄ-1）特公昭５３−２１０２１号公報に記載されているオレフィン系熱可塑性エラストマー、（Ｄ-2）特公昭５３−３４２１０号公報に記載されているオレフィン系熱可塑性エラストマー、（Ｄ-3）特公昭５６−１５７４１号公報に記載されているオレフィン系熱可塑性エラストマー、等が挙げられる。
【００２７】
上記（Ａ）のオレフィン系熱可塑性エラストマーは、ハードセグメントとしての結晶質ポリプロピレンと、プロピレン成分の質量比率が５０質量％以上であるソフトセグメントとしての非晶質ポリオレフィンとを混合した樹脂である。結晶質ポリプロピレンとしては、プロピレン−エチレンランダム共重合体又はプロピレン−１ブテンランダム共重合体等が好ましく挙げられる。非晶質ポリオレフィンとしては、プロピレン−１ブテン−エチレン三元共重合体等が好ましく挙げられる。このオレフィン系熱可塑性エラストマーを用いると、柔軟性に富み、透明性及び機械的強度にも優れた基材１を形成できる。
【００２８】
上記（Ｂ）のオレフィン系熱可塑性エラストマーは、ハードセグメントとしての結晶質ポリオレフィンと、プロピレン及び／又は１ブテンの含有率が５０質量％以上であるソフトセグメントとしての低結晶質ポリオレフィンとを混合した組成物１００質量部に対して、Ｎアシルアミノ酸アミン塩、Ｎアシルアミノ酸エステル等の油ゲル化剤が０．５質量部以上添加された樹脂である。このオレフィン系熱可塑性エラストマーを用いると、柔軟性に富み、表面の粘着性が抑制された基材１を形成できる。
【００２９】
上記（Ｃ）のオレフィン系熱可塑性エラストマーは、メルトインデックスが０．１〜４ｇ／１０分で沸騰ヘプタンに不溶なハードセグメントとしてのアイソタクチックポリプロピレンと、数平均分子量Ｍｎが２５０００以上であり、かつ重量平均分子量Ｍｗと数平均分子量Ｍｎとの比がＭｗ／Ｍｎ≦７である沸騰ヘプタンに可溶なソフトセグメントとしてのアタクチックポリプロピレンとからなる軟質ポリプロピレン等である。このオレフィン系熱可塑性エラストマーを用いると、柔軟性に富み、力学的性質にも優れる基材１を形成できる。
【００３０】
上記（Ｄ-1）のオレフィン系熱可塑性エラストマーは、ハードセグメントとしての結晶質オレフィン重合体と、ソフトセグメントとしての部分的に架橋されたモノオレフィン共重合体ゴムとを均一に配合し混合させて生成される樹脂である。ハードセグメントである結晶質オレフィン重合体としては、ポリエチレン、ポリプロピレン、ポリメチルペンテン等が挙げられ、ソフトセグメントであるモノオレフィン共重合体ゴムとしては、エチレン−プロピレン共重合体ゴム、エチレン−プロピレン−非共役三元共重合体ジエンゴム等が挙げられる。
【００３１】
上記（Ｄ-2）のオレフィン系熱可塑性エラストマーは、ハードセグメントとしてのオレフィン系重合体と、ソフトセグメントとしての未架橋のモノオレフィン共重合体ゴムとを、架橋剤を添加して混合し、溶融混練することによりソフトセグメントを部分的に架橋させて生成される樹脂である。
【００３２】
上記（Ｄ-3）のオレフィン系熱可塑性エラストマーは、ハードセグメントとしてのペルオキシド分解型オレフィン系重合体と、ソフトセグメントとしてのペルオキシド架橋型オレフィン系共重合体ゴム及びペルオキシド非架橋型炭化水素ゴムとを、パラフィン系又はナフテン系等の鉱物油系軟化剤を添加して混合し、有機ペルオキシドの存在下で溶融混練することによりソフトソセグメントを部分的に架橋させて生成される樹脂である。ハードセグメントとしてのペルオキシド分解型オレフィン系重合体は、ペルオキシドと混合され加熱されると分子量が減少して流動性が増加する性質を有し、このような重合体としては、例えば、アイソタクチックポリプロピレン、プロピレン−エチレン共重合体、プロピレン−ブテン−１共重合体等が挙げられる。ソフトセグメントとしてのペルオキシド架橋型オレフィン系共重合体ゴムは、ペルオキシドと混合され加熱されると架橋して流動性が低下する性質を有し、このような共重合体ゴムとしては、例えば、エチレン−プロピレン共重合体ゴム、エチレン−プロピレン−非共役三元共重合体ジエンゴム等が挙げられる。ソフトセグメントとしてのペルオキシド非架橋型炭化水素ゴムは、ペルオキシドと混合され加熱されても架橋せず流動性が変化しない性質を有し、このような炭化水素ゴムとしては、例えば、ポリイソブチレン、ブチルゴム等が挙げられる。
【００３３】
上記のオレフィン系熱可塑性エラストマー中のハードセグメントとソフトセグメントとの質量比（ハードセグメント：ソフトセグメント）は、通常１０：９０〜９０：１０であり、この範囲内で基材１の弾性率が６００ＭＰａ以下になるように調整される。例えば、この範囲内でソフトセグメントの配合割合を大きくすると、基材１の弾性率を小さくすることができる。
【００３４】
基材１には、基材１が上記の弾性率を有することができる範囲で、着色剤、充填剤、熱安定剤、難燃剤、紫外線吸収剤、ラジカル捕捉剤等の添加剤を添加することができる。着色剤としては、イソインドリノンイエロー、キナクリドンレッド、フタロシアニンブルー等の有機顔料や、弁柄、黄鉛、群青、カーボンブラック、チタン白、アンチモン白、鉛白等の無機顔料等を用いることができる。記録用受容シートの需要としては、一般に、被着体の色を十分に隠蔽することができる白色系のものが多いので、チタン白等の白色顔料を主体としてものが最も多用される。着色剤の添加量は、基材１の弾性率を上記の範囲内にするという観点から、０〜２０質量％程度とすることが好ましい。充填剤としては、炭酸カルシウム、硫酸バリウム、クレー、タルク等、平均粒径０．１〜１０μｍ程度の粉末を用いることができる。充填剤の添加量は、基材１の弾性率を上記の範囲内にするという観点から、０〜２０質量％程度であることが好ましい。
【００３５】
基材１は、例えば、所望の形成材料を溶融混練し、押出し成形法やカレンダー法等によりシート状又はフィルム状に成形加工することによって得られる。このとき延伸するか否かは適宜選択可能であり、延伸する場合には、例えば１軸延伸若しくは２軸延伸が適用される。
【００３６】
基材１の厚さは、３０〜１２０μｍであることが好ましい。基材１の厚さが１２０μｍよりも大きい場合には、記録用受容シート１０が厚くなりすぎて、当該記録用受容シート１０を変形させることが難しくなる。また、基材１の厚さが３０μｍよりも小さい場合には、基材１の製膜が難しくなったり、通常使用される範囲で記録用受容シート１０を変形させたときに基材１が破断し易くなったりする。
【００３７】
基材１は、単層構造であってもよいし、複数の層からなる積層構造であってもよい。基材１に添加剤を添加する場合には、その表面を平坦にするという観点から、図２に示す基材１Ａのように、添加剤を添加しない上層１ａ、添加剤を添加した中層１ｂ、及び、添加剤を添加しない下層１ｃからなる３層構造とすることが好ましい。例えば添加剤が添加された単層の基材を形成する場合には、添加剤が添加された溶融樹脂を押出し機から押出した際に、この溶融樹脂と押出し機の押出し口とが接触して、シート表面に凹凸が形成されてしまうことがあるが、上記のような３層構造の基材１Ａを形成する場合には、添加剤を含有した溶融樹脂ではなく添加剤を含有しない溶融樹脂が上記の押出し口と接触するので、シート表面が平坦なものになり易い。
【００３８】
基材１、１Ａの片面又は両面には、コロナ放電処理、プラズマ処理、オゾン処理、火炎処理等の易接着処理を施すことが好ましい。基材１、１Ａの表面に易接着処理を施すことにより、インキ受容層５や後述する粘着剤層７との接着性を向上させることができる。また、基材１、１Ａの片面又は両面に易接着プライマー層（アンカーコートともいう。）を形成することによっても、インキ受容層５や後述する粘着剤層７との接着性を向上させることができる。この易接着プライマー層については、任意部材の項で詳述する。
【００３９】
（２）インキ受容層；
インキ受容層５は、固相のインキ層を備えた転写材（熱転写リボンや昇華転写リボン等）に当該インキ受容層５を接触させた状態で前記の転写材を選択的に加熱することによって、キャラクタや絵柄を印刷ないし転写可能にする層である。このインキ受容層５は、上記の転写材を利用してキャラクタや絵柄を印刷ないし転写することが可能なものであればよく、その材料は適宜選定される。一般には、上記の転写材が熱転写型である昇華転写型であるかに応じて、アクリル系樹脂、ポリエステル系樹脂、ポリオレフィン系樹脂、ウレタン系樹脂等の樹脂が主成分として適宜選定され、必要に応じて、顔料（体質顔料を含む。）や滑剤が添加される。上記の樹脂としては、１種のみを用いることもできるし、２種以上の混合物を用いることもできる。また、顔料や粒子状の滑剤を添加するとインキ受容層５の表面が粗面化又は多孔質化されるので、インキに対するインキ受容層５の受容性を向上させることができる。
【００４０】
熱転写リボンや昇華転写リボン等を利用してインキ受容層５にキャラクタや絵柄を印刷ないし転写することを想定した場合、このインキ受容層５には、熱転写リボンや昇華転写リボン等の走行性を良好に保つために、滑剤を添加することが好ましい。この滑剤は上記の顔料としての機能を有しているものであってもよく、具体例としては、炭酸カルシウム、シリカ、硫酸バリウム等の無機系滑剤や、ポリテトラフルオロエチレン、ポリエチレン、ワックス類（脂肪酸、脂肪族アルコール、脂肪酸アマイド等）、高級脂肪酸の金属塩（ステアリン酸亜鉛等）等の有機系滑剤が挙げられる。
【００４１】
低温環境下でもキャラクタや絵柄の印刷ないし転写が良好で、かつ、保管中や搬送中等、比較的高温の環境下での粘りつき（タッキング）が起き難い記録用受容シート１０を得るという観点からは、変性ポリエステル系樹脂と滑剤とを含み、変性ポリエステル系樹脂のガラス転移点が５０〜８０℃の範囲内にあり、この変性ポリエステル系樹脂に対する滑剤の割合が７〜２０質量％の範囲内にある材料（以下、この材料を「受容層材料Ａ」という。）によってインキ受容層５を形成することが好ましい。受容層材料Ａは、変性ポリエステル系樹脂と滑剤との２成分系とすることが好ましいが、必要に応じてバインダー、界面活性剤、消泡剤、帯電防止剤等の添加剤を含有させることも可能である。
【００４２】
この受容層材料Ａにおける上記の変性ポリエステル系樹脂の具体例としてはポリエステルウレタン、ポリエステルエポキシ、ポリエステルイミド、ポリエステルアミド等が挙げられ、その分子量は、記録用受容シート１０の用途や当該記録用受容シート１０に求められる性能等に応じて適宜選定可能である。また、変性ポリエステル系樹脂のガラス転移点は、５０〜８０℃程度の範囲内とすることが好ましい。このガラス転移点が５０℃未満では高温保存時に記録用受容シート１０がブロッキングし易くなり、ガラス転移点が８０℃を超えると低温環境下でインキ受容層にキャラクタや絵柄等を印刷ないし転写し難くなる。
【００４３】
また、上記の受容層材料Ａにおける滑剤は、前述したように、熱転写リボンや昇華転写リボン等を利用してインキ受容層５にキャラクタや絵柄を印刷ないし転写する際に熱転写リボンや昇華転写リボン等の走行性を良好に保つ働きをするものであり、その具体例は前述した通りである。
【００４４】
低温環境下でも所望のキャラクタや絵柄を良好に印刷することが容易で、かつ、保管中や搬送中の粘りつき（タッキング）、あるいはキャラクタや絵柄を印刷ないし転写する際の融着や焦げ付きを防止することが容易なインキ受容層５を得るうえからは、受容層材料Ａでの変性ポリエステル系樹脂に対する滑剤の割合を７〜２０質量％程度の範囲内とすることが好ましく、７〜１５質量％程度の範囲内とすることが更に好ましい。同様の観点から、受容層材料Ａでは有機系滑剤と無機系滑剤とを併用することが特に好ましい。
【００４５】
インキ受容層５は上述した受容層材料Ａにより形成する場合及び他の材料により形成する場合のいずれにおいても、その厚さを１〜１０μｍ程度の範囲内で適宜選択することができる。このようなインキ受容層５は、例えば、上述した材料を溶剤又は分散媒に溶解若しくは分散させて塗工液を調製し、この塗工液を基材１上に塗工して形成した塗膜を乾燥させることによって形成される。上記の溶剤又は分散媒としては、例えば、エタノール、プロパノール、ブタノール等のアルコールや、アセトン、メチルエチルケトン等のケトン、あるいは酢酸エチル、酢酸ブチル等のエステルを用いることができる。また、トルエン、キシレン、ヘキサン、シクロヘキサノン、水等を用いることもできる。塗工液の塗工は、例えば、グラビアロールコート法、コンマコート法、バーコート法等の方法により行うことができる。
【００４６】
また、前述した変性ポリエステル系樹脂として二液硬化型の変性ポリエステル系樹脂（例えば二液硬化型ポリエステルウレタン）を用いる場合には、例えば、当該二液硬化型の変性ポリエステル系樹脂の原料と滑剤とを上記の溶剤又は分散媒に溶解若しくは分散させて塗工液を調製し、この塗工液を基材１上に塗工して形成した塗膜を乾燥させた後に養生することにより、インキ受容層５を形成することができる。二液硬化型の変性ポリエステル系樹脂として二液硬化型ポリエステルウレタンを用いる場合、その原料としてはグリコールと多官能芳香族イソシアネート（トリレン−２，４−ジイソシアネート等）とを用いることができるわけであるが、この原料での多官能芳香族イソシアネートの割合を０．１〜１０質量％程度の範囲内、好ましくは１〜５質量％程度の範囲内とすることにより、上述した融着を防止し易いインキ受容層５を得易くなる。
【００４７】
なお、インキに対するインキ受容層５の受容性を向上させるために、一旦形成したインキ受容層５の表面にコロナ放電処理やオゾン処理等を施してもよい。
【００４８】
II．任意部材；
図１に示した基本構造を有する記録用受容シートには、求められる性能や用途等に応じて、易接着プライマー層、粘着剤層、離型シート等の任意部材を適宜設けることができる。以下、各任意部材について説明する。
【００４９】
（Ａ）易接着プライマー層；
図３は、易接着プライマー層３を備えた記録用受容シート１０Ａの一例を概略的に示す断面図である。易接着プライマー層３は、基材１とインキ受容層５との間に設けられて、基材１とインキ受容層５との密着性を向上させる役割を果たす。
【００５０】
この易接着プライマー層３の材料としては、例えば、ポリエステル樹脂、ポリカーボネート樹脂、ポリアミド樹脂、アクリル樹脂、エポキシ樹脂、ウレタン樹脂、塩素化ポリプロピレン、ポリエチレンイミン、アルキルチタネート等を使用することができる。必要に応じて、易接着プライマー層３に着色剤、熱安定剤、難燃剤、紫外線吸収剤、ラジカル捕捉剤等を含有させることもできる。
【００５１】
易接着プライマー層３は、例えば、上述の材料を溶剤又は分散媒に溶解若しくは分散させて塗工液を調製し、この塗工液を基材１上に塗工して塗膜を形成した後、この塗膜を乾燥させることによって形成される。上記の溶剤又は分散媒としては、インキ受容層５の形成方法についての説明の中で例示したものと同じものが例示される。また、塗工液の塗工方法としても、インキ受容層５の形成方法についての説明の中で例示したものと同じものが例示される。易接着プライマー層３の厚さは、１〜３μｍ程度の範囲内で適宜選択可能である。
【００５２】
（Ｂ）粘着剤層；
図４は、粘着剤層７を備えた記録用受容シート１０Ｂの一例を概略的に示す断面図である。図１又は図３に示した記録用受容シート１０、１０Ａは、例えば基材１の裏面に粘着剤や接着剤等を塗布することにより、あるいは被着体の表面に粘着剤や接着剤等を塗布することによって被着体に貼付することができるが、記録用受容シート１０、１０Ａ又は当該記録用受容シート１０、１０Ａを用いて作製された貼着シートをより簡便に被着体に貼付するうえからは、図４に示すように、基材１の裏面に予め粘着剤層７を形成しておくことが好ましい。
【００５３】
粘着剤層７は、基材１の裏面に形成されて、記録用受容シート１０Ｂ又は当該記録用受容シート１０Ｂを利用して作製された貼着シートを所望の被着体に貼付し易くする。この粘着剤層７は、記録用受容シート１０Ｂ又は貼着シートの用途等に応じて、一様な全面ベタ状の層として、又は所望箇所に選択的に設けられた層として、形成される。なお、図４中の符号８は、後述する離型シートを示す。
【００５４】
粘着剤層７の材料としては、例えば、（メタ）アクリル酸エステルの単独重合体や、（メタ）アクリル酸エステルと他の単量体との共重合体等のアクリル系粘着剤、あるいはポリイソプレンゴム、ポリブタジエンゴム、スチレン−ブタジエンゴム等の合成ゴム系粘着剤を用いることができる。また、天然ゴム系粘着剤を用いることもできる。これらの粘着剤には、必要に応じて、粘着付与剤、架橋剤、酸化防止剤、紫外線吸収剤、シランカップリング剤等を添加することもできる。なお、本明細書でいう「（メタ）アクリレート」とは、メタクリレート又はアクリレートを意味する。
【００５５】
粘着剤層７は、上述した材料を基材１の裏面上に直接塗工することによって形成するも可能であるが、転写方式によって形成する方がより好ましい。転写方式とは、上記の粘着剤が溶剤に溶解又は分散された粘着剤層用の塗工液を離型シートに塗工して塗膜を形成し、この塗膜が基材１の裏面と対向するに離型シートを配置してから、前記の塗膜を基材１の裏面に積層（転写）する方式である。転写方式を採用すると、離型シート上で上記塗膜の乾燥や架橋を行うことができるので、基材１やインキ受容層５の熱変形等を憂慮することなく、十分な熱を加えて塗膜の乾燥や架橋を行うことができる。離型シートへの塗工液の塗工方法としては、コンマコート法、ロールコート法等を適用することができる。粘着剤層７の厚さは、５〜５０μｍ程度の範囲内で適宜選択可能である。なお、ここで使用される離型シートは、このまま粘着剤層７上に設けられて、以下に述べる離型シート８となる。
【００５６】
（Ｃ）離型シート；
離型シート８は、図４に示すように粘着剤層７の外表面上に接合されて、粘着剤層７が不用意に他の物体に接着したり、記録用受容シート１０Ｃを巻き取ったときにブロッキングが生じたりすることを防止するためのものであり、記録用受容シート１０Ｃの使用時まで粘着剤層７に仮接着される。
【００５７】
離型シート８としては、例えば、上質紙、リンター紙、硫酸紙、グラシン紙、クラフト紙等の紙の表面にシリコーン樹脂等の離型剤を塗工したものや、ポリエステル系樹脂、オレフィン系樹脂等の樹脂によって形成されたシートの表面にシリコーン樹脂等の離型剤を塗工したものを用いることができる。離型シート８の厚さは、例えば１２〜７５μｍ程度である。
【００５８】
以上説明した部材によって構成される本発明の記録用受容シートは、例えば、熱転写リボンや昇華転写リボン等のように固相のインキ層を備えた転写材にインキ受容層を接触させた状態で前記の転写材を選択的に加熱することによってインキ受容層に所望のキャラクタ又は絵柄が印刷又は転写されて、貼着シートとなる。この貼着シートは、薬品、洗剤、化粧品、食品、飲料等の容器や、磁気記録媒体の収納ケース、あるいは文具等に貼付される各種の内容表示ラベルや値札ラベル等として利用することができる。また、広告、装飾、宣伝等のために、種々の用途の筐体、車輌、建造物等の表面に貼付することもできる。
【００５９】
本発明の記録用受容シートでは、基材の弾性率が前述のように６００ＭＰａ以下であるので、すなわち基材が柔軟性に富んでいるので、撓ませたり伸縮させたりすることが容易である。そのため、本発明の記録用受容シートを用いて貼着シートを作製した場合には、表面が曲面となっている被着体や表面に湾曲部を有する被着体にこの貼着シートを貼付する際でも、被着体の表面形状に倣った形状に変形させ易ものが得られる。したがって、この貼着シートでは、表面が曲面となっている被着体や表面に湾曲部を有する被着体に貼付する場合でも皺の発生等が抑制される。その結果として、インキ受容層に印刷されたキャラクタや絵柄の形状を損うことなく貼付可能な被着体の種類が増大するので、貼着シートの用途を拡大することができる。
【実施例】
【００６０】
以下に、実施例と比較例を挙げて、本発明について更に詳しく説明する。
【００６１】
＜実施例１＞
記録用受容シートを作製するにあたって、まず、結晶質ポリプロピレンからなるハードセグメントとスチレン−ブタジエンゴムからなるソフトセグメントとを混合して弾性率が６００ＭＰａとなるように調整されたオレフィン系熱可塑性エラストマーシート（厚さ８０μｍ、幅１５ｃｍ）からなるシート状の基材を用意し、この基材の両面に、易接着処理としてコロナ放電処理を施した。なお、基材の弾性率は、前述のように、ＪＩＳ−Ｋ７１１３のプラスチックの引張試験法に従って測定した。
【００６２】
また、これとは別に、８０質量部の二液硬化型ポリエステルウレタン用原料と、１０質量部の脂肪酸アマイド（融点；約１００℃）と、１０質量部のシリカ粒子（平均粒子径１μｍ）とを１００質量部のメチルエチルケトンに分散ないし溶解させて、インキ受容層用の塗工液を調製した。
【００６３】
そして、この塗工液をコロナ放電処理後の基材の片面に塗工して塗膜を形成し、この塗膜を乾燥した後に４０℃で３日間養生して、ガラス転移点が５５℃のポリエステルウレタンと、滑剤としての脂肪酸アマイド及びシリカ粒子とからなる厚さ１μｍのインキ受容層を形成した。このようにしてインキ受容層まで形成することにより、記録用受容シートが得られた。同様にして、必要枚数の記録用受容シートを作製した。
【００６４】
＜実施例２＞
８６質量部の二液硬化型ポリエステルウレタン用原料と、４質量部の脂肪酸アマイド（融点；約１００℃）と、１０質量部のシリカ粒子（平均粒子径１μｍ）とを１００質量部のメチルエチルケトンに分散ないし溶解させてインキ受容層用の塗工液を調製し、この塗工液を用いた以外は実施例１と同じ条件の下に必要枚数の記録用受容シートを作製した。これらの記録用受容シートにおけるインキ受容層は、それぞれ、ガラス転移点が５５℃のポリエステルウレタンと、滑剤としての脂肪酸アマイド及びシリカ粒子とからなる。
【００６５】
＜実施例３＞
８６質量部の二液硬化型ポリエステルウレタン用原料と、４質量部の脂肪酸アマイド（融点；約１００℃）と、１０質量部のシリカ粒子（平均粒子径１μｍ）とを１００質量部のメチルエチルケトンに分散ないし溶解させてインキ受容層用の塗工液を調製し、この塗工液を用いた得た以外は実施例１と同じ条件の下に、必要枚数の記録用受容シートを作製した。これらの記録用受容シートにおけるインキ受容層は、それぞれ、ガラス転移点が６０℃のポリエステルウレタンと、滑剤としての脂肪酸アマイド及びシリカ粒子とからなる。
【００６６】
＜実施例４＞
７６質量部の二液硬化型ポリエステルウレタン用原料と、１０質量部の化学修飾セルロース（ガラス転移点；９０℃）と、４質量部の脂肪酸アマイド（融点；約１００℃）と、１０質量部のシリカ粒子（平均粒子径１μｍ）とを１００質量部のメチルエチルケトンに分散ないし溶解させてインキ受容層用の塗工液を調製し、この塗工液を用いた以外は実施例３と同じ条件の下に必要枚数の記録用受容シートを作製した。これらの記録用受容シートにおけるインキ受容層は、それぞれ、ガラス転移点が６０℃のポリエステルウレタンと、滑剤としての脂肪酸アマイド及びシリカ粒子と、バインダーとしての化学修飾セルロースとからなる。
【００６７】
＜実施例５＞
９２質量部の二液硬化型ポリエステルウレタン用原料と、４質量部の脂肪酸アマイド（融点；約１００℃）と、４質量部のシリカ粒子（平均粒子径１μｍ）とを１００質量部のメチルエチルケトンに分散ないし溶解させてインキ受容層用の塗工液を調製し、この塗工液を用いた以外は実施例３と同じ条件の下に必要枚数の記録用受容シートを作製した。これらの記録用受容シートにおけるインキ受容層は、それぞれ、ガラス転移点が６０℃のポリエステルウレタンと、滑剤としての脂肪酸アマイド及びシリカ粒子とからなる。
【００６８】
＜実施例６＞
８５質量部の二液硬化型ポリエステルウレタン用原料と、１５質量部のシリカ粒子（平均粒子径１μｍ）とを１００質量部のメチルエチルケトンに分散ないし溶解させてインキ受容層用の塗工液を調製し、この塗工液を用いた以外は実施例３と同じ条件の下に必要枚数の記録用受容シートを作製した。これらの記録用受容シートにおけるインキ受容層は、それぞれ、ガラス転移点が４０℃のポリエステルウレタンと、滑剤としてのシリカ粒子とからなる。
【００６９】
＜実施例７＞
基材として、弾性率が５００ＭＰａとなるように調整されたポリプロピレン系熱可塑性エラストマーシート（厚さ８０μｍ）を用いた以外は実施例１と同様にして、必要枚数の記録用受容シートを作製した。
【００７０】
＜実施例８＞
基材として、弾性率が３００ＭＰａとなるように調整されたポリプロピレン系熱可塑性エラストマーシート（厚さ８０μｍ）を用いた以外は実施例１と同様にして、必要枚数の記録用受容シートを作製した。
【００７１】
＜実施例９＞
実施例１と同じ条件の下にインキ受容層の形成まで行った後、基材の裏面に強接着用のアクリル樹脂系粘着剤組成物（日本カーバイド工業社製のＰＥ−１１５Ｅ）をコンマコート法により塗工して塗膜を形成し、この塗膜を乾燥させて、単位面積当たりの重量が２０ｇ／ｍ２ の粘着剤層を得た。この後、片面に離型処理が施されたポリエチレンテレフタレートシートからなる厚さ２５μｍの離型シートを、この離型シートの離型処理面が内側となるようにして上記の粘着剤層の外表面に接合させて、必要枚数の記録用受容シートを作製した。
【００７２】
＜比較例１＞
基材として、弾性率が７００ＭＰａとなるように調整されたポリプロピレン系熱可塑性エラストマーシート（厚さ８０μｍ）を用いた以外は実施例１と同様にして、必要枚数の記録用受容シートを作製した。
【００７３】
＜評価１＞
実施例１〜６及び比較例１で得られた各記録用受容シートから、幅１００ｍｍ、長さ３６ｍｍの試験片を切り出し、これらの試験片を直径２０ｃｍの球体に貼付する際に皺の発生を防止し易い否かを評価した。実施例１〜８及び比較例１で得られた各記録用受容シートから切り出した試験片については、当試験片よりも大形の粘着シートをインキ受容層側から接合した後に上記の球体の表面に貼付し、実施例９の記録用受容シートから切り出した試験片については、離型シートを剥離してから上記の球体の表面に貼付した。なお、上記大形の粘着シートは、実施例８で基材として用いたポリプロピレン系熱可塑性エラストマーシートと同じシートの片面に、実施例９で用いたアクリル樹脂系粘着剤組成物を用いて粘着剤層を形成したものである。
【００７４】
その結果、実施例１〜９で得られた各記録用受容シートから切り出した試験片は、比較的容易に、皺を生じさせずに上記の球体の表面に貼付することができた。これに対し、比較例１で得られた各記録用受容シートから切り出した試験片では、皺を生じさせずに上記の球体の表面に貼付することができなかった。
【００７５】
＜評価２＞
実施例１〜３で作製した各記録用受容シート、及び実施例４〜６で作製した各記録用受容シートについて、熱転写リボン（リコー社製の１１０−Ａ）を備えたサーマルプリンタ（サトー社製、型番；ＭＲ４１０ｅ）を用いて、雰囲気温度０℃の条件下での印字適正を評価した。また、実施例１〜３で作製した各記録用受容シート、及び実施例４〜６で作製した各記録用受容シートをロール状に捲き、これを雰囲気温度５０℃の条件下で上記のサーマルプリンタに給紙したときの印字適正を評価した。これらの結果を表１に示す。表１においては、インキ受容層に適正に印字された場合を○、印字が不適正であった場合を×で表している。
【００７６】
【表１】
2006015560.tif 000003
【００７７】
表１から明らかなように、実施例１〜３及び実施例５〜６で作製した各記録用受容シートは、雰囲気温度０℃の条件下でも適切に印字することができたのに対し、実施例４で作製した記録用受容シートは、雰囲気温度０℃の条件下では適切に印字することができなかった。実施例４で作製した記録用受容シートに雰囲気温度０℃の条件下で適切に印字されなかった理由は、インキ受容層にガラス転移点９０℃の化学修飾セルロースが含有されているため、０℃という雰囲気温度下ではサーマルヘッドによる熱転写リボン及びインキ受容層の加熱が不十分になったためであると推察される。
【００７８】
また、実施例１〜４で作製した各記録用受容シートは、雰囲気温度５０℃の条件下でも適切に印字することができたのに対し、実施例５〜６で作製した記録用受容シートは、雰囲気温度５０℃の条件下では適切に印字することができなかった。実施例５〜６で作製した記録用受容シートに雰囲気温度５０℃の条件下で適切に印字されなかった理由は、インキ受容層のタッキングが大きくなる一方で、滑剤によって付与されるインキ受容素表面の潤滑性が不十分であったためであると推察される。
【００７９】
これらのことから、インキ受容層の材料として変性ポリエステル系樹脂及び滑剤を用いる場合には、環境温度の変動に起因する印字適正の変動を抑制して信頼性の高い記録用受容シートを得るという観点から、記録用受容シートの用途や、当該記録用受容シートに求められる性能等に応じて、各成分の含有量を適宜選定することが望ましいということが判る。
【００８０】
なお、実施例１〜９で用いた脂肪酸アマイドに代えて同量のステアリン酸アミドを用いてインキ受容層を形成した場合でも、対応する実施例で作製した記録用受容シートと同様の性能を有する記録用受容シートを得ることができた。
【図面の簡単な説明】
【００８１】
【図１】本発明の記録用受容シートの基本構造を概略的に示す断面図である。
【図２】本発明の記録用受容シートにおける基材の構造の他の例を概略的に示す断面図である。
【図３】本発明の記録用受容シートのうちで易接着プライマー層を有する記録用受容シートを概略的に示す断面図である。
【図４】本発明の記録用受容シートのうちで粘着剤層及び離型シートを有する記録用受容シートを概略的に示す断面図である。
【符号の説明】
【００８２】
１、１Ａ  基材
３  易接着プライマー層
５  インキ受容層
７  粘着剤層
８  離型シート
１０、１０Ａ、１０Ｂ  記録用受容シート
【図１】
2006015560.tif 000004
【図２】
2006015560.tif 000005
【図３】
2006015560.tif 000006
【図４】
2006015560.tif 000007